또한 , 조건 6 은 부분 전환 열처리 에서 도달 한 열처리 온도 가 본 발명 에 따른 온도 범위 를 초과 하 는 비 교예 이 다 . 이 경우 , 시효 석출 이 가 열부 에서 단기간 내 에 복원 완결 즉시 진행 되 었 으며 , 이것 에 의해 가 열부 의 내력 은 원치 않 게 증가 하 였 다 . 결과 적 으로 , 실온 에서 비 가 열부 의 인장 강도 와 실온 에서 가 열부 의 내력 사이 의 차이 는 부분 전환 열처리 를 통하 여 20 MPa 미만 으로 증가 할 뿐 이 었 다 . 따라서 , 성형 성 평가 시험 에서 얻 어 진 LDR 값 을 부분 전환 열처리 없이 얻 어 진 LDR 값 과 비교 할 수 있 으며 , 성형 성 이 향상 되 지 아니하 였음을 나타낸다 . 또한 , 이 도달 한 가열 온도 에서 가열 에 의해 입계 석출 이 유도 되 어 , 굽 힘 성 이 크 게 낮 아 진다 . 따라서 , 성형품 의 굽 힘 이 수행 될 수 없 다는 것 을 발견 하 였 다 . 또한 , 이 경우 , 가 열부 의 성형 - 후 인공 시효 에 의한 내력 의 증가 는 20 MPa 미만 이 었 다 . 따라서 , 차체 패널 에 필요 한 강도 를 확보 할 수 없 었 다 .